(57)【特許請求の範囲】
【請求項１】
組み合わせて、有機ケイ素化合物及びイミド塩を含み、且つＬｉＰＦ6を含んでもよい電解質組成物であって、
前記有機ケイ素化合物が式Ｉ又は式ＩＩ：
【化１】
0006728148.tif 000059
【化２】
0006728148.tif 000060
から成る群から選択され、
Ｒ1、Ｒ2及びＲ3は、同一又は異なり、且つ独立してＣ1〜Ｃ6直鎖又は分岐アルキル及びハロゲンから成る群から選択され、ただしＲ1、Ｒ2又はＲ3の少なくとも１つはハロゲンであり、
「スペーサ」は、Ｃ1〜Ｃ6直鎖又は分岐アルキレン、アルケニレン又はアルキニレンから成る群から選択され、あるいは「スペーサ」は存在せず、ただし「スペーサ」が存在しない場合、Ｙは存在し、
Ｙは存在しないか、又は−（Ｏ−ＣＨ2−ＣＨ2）n−及び
【化３】
0006728148.tif 000061
から成る群から選択され、
各下付き文字「ｎ」は、同一又は異なり、且つ１〜１５の整数であり、下付き文字「ｘ」は１〜１５の整数であり、各Ｒ4は、同一又は異なり、且つシアノ（−ＣＮ）、シアネート（−ＯＣＮ）、イソシアネート（−ＮＣＯ）、チオシアネート（−ＳＣＮ）及びイソチオシアネート（−ＮＣＳ）から成る群から選択され、
Ｌｉ／Ｌｉ+電極に対してアルミニウムを含むカソード集電体を使用し、約３Ｖから約５Ｖの範囲の複数回のサイクルでのサイクリックボルタンメトリに供する場合、第２及びその後のサイクルについて約０．１０ｍＡ／ｃｍ2以下の酸化腐食電流を示す、該電解質組成物。
【請求項２】
前記有機ケイ素化合物が式Ｉに示す構造を有する、請求項１に記載の電解質組成物。
【請求項３】
組み合わせて、有機ケイ素化合物及びイミド塩を含み、且つＬｉＰＦ6を含んでもよい電解質組成物であって、
前記有機ケイ素化合物が式ＩＩ：
【化４】
0006728148.tif 000062
から成る群から選択され、
Ｒ1及びＲ3は、同一又は異なり、且つ独立してＣ1〜Ｃ6直鎖又は分岐アルキル及びハロゲンから成る群から選択され、
各下付き文字「ｎ」は、同一又は異なり、且つ１〜１５の整数であり、各Ｒ4は、同一又は異なり、且つシアノ（−ＣＮ）、シアネート（−ＯＣＮ）、イソシアネート（−ＮＣＯ）、チオシアネート（−ＳＣＮ）及びイソチオシアネート（−ＮＣＳ）から成る群から選択され、
Ｌｉ／Ｌｉ+電極に対してアルミニウムを含むカソード集電体を使用し、約３Ｖから約５Ｖの範囲の複数回のサイクルでのサイクリックボルタンメトリに供する場合、第２及びその後のサイクルについて約０．１０ｍＡ／ｃｍ2以下の酸化腐食電流を示す、該電解質組成物。
【請求項４】
前記イミド塩が、ビス（トリフルオロメタン）スルホンアミド（ＴＦＳＩ）アニオンを含む、請求項１に記載の電解質組成物。
【請求項５】
組み合わせて、有機ケイ素化合物と、ビス（トリフルオロメタン）スルホンアミド（ＴＦＳＩ）アニオンを含むイミド塩とを含む電解質組成物であって、
前記有機ケイ素化合物が式Ｉ又は式ＩＩ：
【化５】
0006728148.tif 000063
【化６】
0006728148.tif 000064
から成る群から選択され、
Ｒ1、Ｒ2及びＲ3は、同一又は異なり、且つ独立してＣ1〜Ｃ6直鎖又は分岐アルキル及びハロゲンから成る群から選択され、
「スペーサ」は、Ｃ1〜Ｃ6直鎖又は分岐アルキレン、アルケニレン又はアルキニレンから成る群から選択され、あるいは「スペーサ」は存在せず、ただし「スペーサ」が存在しない場合、Ｙは存在し、
Ｙは存在しないか、又は−（Ｏ−ＣＨ2−ＣＨ2）n−及び
【化７】
0006728148.tif 000065
から成る群から選択され、
各下付き文字「ｎ」は、同一又は異なり、且つ１〜１５の整数であり、下付き文字「ｘ」は１〜１５の整数であり、各Ｒ4は、同一又は異なり、且つシアノ（−ＣＮ）、シアネート（−ＯＣＮ）、イソシアネート（−ＮＣＯ）、チオシアネート（−ＳＣＮ）及びイソチオシアネート（−ＮＣＳ）から成る群から選択される、
リチウムビス（オキサラト）ボレート（ＬｉＢＯＢ）又はＬｉＰＦ6をさらに含む電解質組成物であって、
Ｌｉ／Ｌｉ+電極に対してアルミニウムを含むカソード集電体を使用し、約３Ｖから約５Ｖの範囲の複数回のサイクルでのサイクリックボルタンメトリに供する場合、第２及びその後のサイクルについて約０．１０ｍＡ／ｃｍ2以下の酸化腐食電流を示す、該電解質組成物。
【請求項６】
カーボネートをさらに含む、請求項５に記載の電解質組成物。
【請求項７】
前記カーボネートが、エチレンカーボネート（ＥＣ）、ジメチルカーボネート（ＤＭＣ）、ジエチルカーボネート（ＤＥＣ）、エチルメチルカーボネート（ＥＭＣ）、プロピレンカーボネート（ＰＣ）及びフルオロエチレンカーボネート（ＦＥＣ）から成る群から選択される、請求項６に記載の電解質組成物。
【請求項８】
ＬｉＢＯＢを含む、請求項６に記載の電解質組成物。
【請求項９】
組み合わせて、有機ケイ素化合物及びイミド塩を含み、且つＬｉＰＦ6を含んでもよい電解質組成物であって、
前記有機ケイ素化合物が式Ｉ又は式ＩＩ：
【化８】
0006728148.tif 000066
【化９】
0006728148.tif 000067
から成る群から選択され、
Ｒ1、Ｒ2及びＲ3は、同一又は異なり、且つ独立してＣ1〜Ｃ6直鎖又は分岐アルキル及びハロゲンから成る群から選択され、
「スペーサ」は、Ｃ1〜Ｃ6直鎖又は分岐アルキレン、アルケニレン又はアルキニレンから成る群から選択され、あるいは「スペーサ」は存在せず、ただし「スペーサ」が存在しない場合、Ｙは存在し、
Ｙは存在しないか、又は−（Ｏ−ＣＨ2−ＣＨ2）n−及び
【化１０】
0006728148.tif 000068
から成る群から選択され、
各下付き文字「ｎ」は、同一又は異なり、且つ１〜１５の整数であり、下付き文字「ｘ」は１〜１５の整数であり、各Ｒ4は、同一又は異なり、且つシアノ（−ＣＮ）、シアネート（−ＯＣＮ）、イソシアネート（−ＮＣＯ）、チオシアネート（−ＳＣＮ）及びイソチオシアネート（−ＮＣＳ）から成る群から選択され、
前記イミド塩は、ビス（トリフルオロメタン）スルホンイミドリチウム塩（ＬｉＴＦＳＩ）であり、及び
該電解質組成物は、リチウムビス（オキサラト）ボレート（ＬｉＢＯＢ）又はＬｉＰＦ6をさらに含み、且つカーボネートをさらに含み、
Ｌｉ／Ｌｉ+電極に対してアルミニウムを含むカソード集電体を使用し、約３Ｖから約５Ｖの範囲の複数回のサイクルでのサイクリックボルタンメトリに供する場合、第２及びその後のサイクルについて約０．１０ｍＡ／ｃｍ2以下の酸化腐食電流を示す、該電解質組成物。
【請求項１０】
前記有機ケイ素化合物が式１に示す構造を有する、請求項９に記載の電解質組成物。
【請求項１１】
前記有機ケイ素化合物が式ＩＩに示す構造を有する、請求項９に記載の電解質組成物。
【請求項１２】
前記カーボネートが、エチレンカーボネート（ＥＣ）、ジメチルカーボネート（ＤＭＣ）、ジエチルカーボネート（ＤＥＣ）、エチルメチルカーボネート（ＥＭＣ）、プロピレンカーボネート（ＰＣ）及びフルオロエチレンカーボネート（ＦＥＣ）から成る群から選択される、請求項９に記載の電解質組成物。
【請求項１３】
ＬｉＢＯＢをさらに含む、請求項１２に記載の電解質組成物。
【請求項１４】
前記イミド塩を欠く前記有機ケイ素化合物の対応する示差走査熱量測定（ＤＳＣ）応答開始温度より少なくとも５℃高いＤＳＣ応答開始温度を示す、請求項１に記載の電解質組成物。
【請求項１５】
前記有機ケイ素化合物が式Ｉに示す構造を有する、請求項１４に記載の電解質組成物。
【請求項１６】
組み合わせて、有機ケイ素化合物及びイミド塩を含み、且つＬｉＰＦ6を含んでもよい電解質組成物であって、
前記有機ケイ素化合物が式ＩＩ：
【化１１】
0006728148.tif 000069
に示す構造を有し、
Ｒ1及びＲ3は、同一又は異なり、且つ独立してＣ1〜Ｃ6直鎖又は分岐アルキル及びハロゲンから成る群から選択され、
各下付き文字「ｎ」は、同一又は異なり、且つ１〜１５の整数であり、各Ｒ4は、同一又は異なり、且つシアノ（−ＣＮ）、シアネート（−ＯＣＮ）、イソシアネート（−ＮＣＯ）、チオシアネート（−ＳＣＮ）及びイソチオシアネート（−ＮＣＳ）から成る群から選択され、
Ｌｉ／Ｌｉ+電極に対してアルミニウムを含むカソード集電体を使用し、約３Ｖから約５Ｖの範囲の複数回のサイクルでのサイクリックボルタンメトリに供する場合、第２及びその後のサイクルについて約０．１０ｍＡ／ｃｍ2以下の酸化腐食電流を示し、
前記イミド塩を欠く前記有機ケイ素化合物の対応する示差走査熱量測定（ＤＳＣ）応答開始温度より少なくとも５℃高いＤＳＣ応答開始温度を示す、該電解質組成物。
【請求項１７】
前記イミド塩が、ビス（トリフルオロメタン）スルホンアミド（ＴＦＳＩ）アニオンを含む、請求項１４に記載の電解質組成物。
【請求項１８】
組み合わせて、有機ケイ素化合物及びイミド塩を含み、且つＬｉＰＦ6を含んでもよい電解質組成物であって、
前記有機ケイ素化合物が式Ｉ又は式ＩＩ：
【化１２】
0006728148.tif 000070
【化１３】
0006728148.tif 000071
から成る群から選択され、
Ｒ1、Ｒ2及びＲ3は、同一又は異なり、且つ独立してＣ1〜Ｃ6直鎖又は分岐アルキル及びハロゲンから成る群から選択され、
「スペーサ」は、Ｃ1〜Ｃ6直鎖又は分岐アルキレン、アルケニレン又はアルキニレンから成る群から選択され、あるいは「スペーサ」は存在せず、ただし「スペーサ」が存在しない場合、Ｙは存在し、
Ｙは存在しないか、又は−（Ｏ−ＣＨ2−ＣＨ2）n−及び
【化１４】
0006728148.tif 000072
から成る群から選択され、
各下付き文字「ｎ」は、同一又は異なり、且つ１〜１５の整数であり、下付き文字「ｘ」は１〜１５の整数であり、各Ｒ4は、同一又は異なり、且つシアノ（−ＣＮ）、シアネート（−ＯＣＮ）、イソシアネート（−ＮＣＯ）、チオシアネート（−ＳＣＮ）及びイソチオシアネート（−ＮＣＳ）から成る群から選択され、
Ｌｉ／Ｌｉ+電極に対してアルミニウムを含むカソード集電体を使用し、約３Ｖから約５Ｖの範囲の複数回のサイクルでのサイクリックボルタンメトリに供する場合、第２及びその後のサイクルについて約０．１０ｍＡ／ｃｍ2以下の酸化腐食電流を示し、
前記イミド塩を欠く前記有機ケイ素化合物の対応する示差走査熱量測定（ＤＳＣ）応答開始温度より少なくとも５℃高いＤＳＣ応答開始温度を示し、
リチウムビス（オキサラト）ボレート（ＬｉＢＯＢ）又はＬｉＰＦ6をさらに含む、該電解質組成物。
【請求項１９】
カーボネートをさらに含む、請求項１８に記載の電解質組成物。
【請求項２０】
前記カーボネートが、エチレンカーボネート（ＥＣ）、ジメチルカーボネート（ＤＭＣ）、ジエチルカーボネート（ＤＥＣ）、エチルメチルカーボネート（ＥＭＣ）、プロピレンカーボネート（ＰＣ）及びフルオロエチレンカーボネート（ＦＥＣ）から成る群から選択される、請求項１９に記載の電解質組成物。
【請求項２１】
組み合わせて、有機ケイ素化合物と、ビス（トリフルオロメタン）スルホンアミド（ＴＦＳＩ）アニオンを含むイミド塩とを含み、且つＬｉＰＦ6を含んでもよい電解質組成物であって、
前記有機ケイ素化合物が式Ｉ又は式ＩＩ：
【化１５】
0006728148.tif 000073
【化１６】
0006728148.tif 000074
から成る群から選択され、
Ｒ1、Ｒ2及びＲ3は、同一又は異なり、且つ独立してＣ1〜Ｃ6直鎖又は分岐アルキル及びハロゲンから成る群から選択され、
「スペーサ」は、Ｃ1〜Ｃ6直鎖又は分岐アルキレン、アルケニレン又はアルキニレンから成る群から選択され、あるいは「スペーサ」は存在せず、ただし「スペーサ」が存在しない場合、Ｙは存在し、
Ｙは存在しないか、又は−（Ｏ−ＣＨ2−ＣＨ2）n−及び
【化１７】
0006728148.tif 000075
から成る群から選択され、
各下付き文字「ｎ」は、同一又は異なり、且つ１〜１５の整数であり、下付き文字「ｘ」は１〜１５の整数であり、各Ｒ4は、同一又は異なり、且つシアノ（−ＣＮ）、シアネート（−ＯＣＮ）、イソシアネート（−ＮＣＯ）、チオシアネート（−ＳＣＮ）及びイソチオシアネート（−ＮＣＳ）から成る群から選択され、
Ｌｉ／Ｌｉ+電極に対してアルミニウムを含むカソード集電体を使用し、約３Ｖから約５Ｖの範囲の複数回のサイクルでのサイクリックボルタンメトリに供する場合、第２及びその後のサイクルについて約０．１０ｍＡ／ｃｍ2以下の酸化腐食電流を示し、
前記イミド塩を欠く前記有機ケイ素化合物の対応する示差走査熱量測定（ＤＳＣ）応答開始温度より少なくとも５℃高いＤＳＣ応答開始温度を示し、
エチレンカーボネート（ＥＣ）、ジメチルカーボネート（ＤＭＣ）、ジエチルカーボネート（ＤＥＣ）、エチルメチルカーボネート（ＥＭＣ）、プロピレンカーボネート（ＰＣ）及びフルオロエチレンカーボネート（ＦＥＣ）から成る群から選択されるカーボネートを更に含み、
ＬｉＢＯＢを含む、該電解質組成物。
【請求項２２】
請求項１〜２１のいずれか一項に記載の電解質組成物を含む電気化学デバイス。
【発明の詳細な説明】
【背景技術】
【０００１】
関連出願の相互参照
本願に援用される２０１４年１０月２日に出願の仮特許出願第６２／０５８８０３号の優先権をここに主張する。
【０００２】
リチウムイオンバッテリ中の液状電解質は従来、リチウム塩（通常はＬｉＰＦ6）をエチレンカーボネート（ＥＣ）と１種以上の共溶媒、例えばジメチルカーボネート（ＤＭＣ）、ジエチルカーボネート（ＤＥＣ）又はエチルメチルカーボネート（ＥＭＣ）との有機溶媒ブレンド物中に含む。残念ながら、ＬｉＰＦ6は、６０℃を超えると、また充電電圧が４．３ボルトを超えるとこれらのカーボネート溶媒中で不安定となる。これらの温度又は電圧を超えた状態でリチウムイオンバッテリを使用すると電極材料及びバッテリ性能が急速に劣化する。加えて、現行のリチウムイオン電解質溶媒の引火点は３５℃前後であり、リチウムイオンセルに極端な異常が生じた際に放出されるエネルギーの主な供給源である。これらの大きな制約を考えると、現行の電解質は、携帯用製品、電気駆動車（ＥＤＶ）を含めた全ての用途及び発電所規模用途向けの進化したリチウムイオンバッテリの開発を妨げている。バッテリの故障率を劇的に低下させることも、大型リチウムイオンバッテリをＥＤＶ及び供給網での電気貯蔵における用途で効果的に役立てるために必要とされる。
【０００３】
したがって、エネルギー貯蔵デバイス、例えばリチウムイオンバッテリにおける改善された電解質溶液が求められているが、そのニーズは長きにわたって満たされていない。
【図面の簡単な説明】
【０００４】
【図１】様々な有機ケイ素電解質組成物について電流（ｍＡ／ｃｍ2）対電位Ｅwe／Ｖを記録した一連のトレースを示す（詳細については本文を参照のこと）。トレースは、慣用の３電極構成において１．５ｍｍのＡｌ作用電極（「ｗｅ」）を使用して生成した。
【図２Ａ】３０℃でのサイクリックボルタモグラムトレースであり、図１の３電極構成（１．５ｍｍのＡｌ作用電極）を使用し、電解質組成物は１ＭのＬｉＴＦＳＩ及びＥＣ／ＥＭＣを含む。トレースは第１０サイクルを記録する。
【図２Ｂ】様々な有機ケイ素電解質組成物対Ａｌ作用電極について電流（ｍＡ／ｃｍ2）対電位Ｅwe／Ｖを記録した一連のトレースを示す（詳細については本文を参照のこと）。トレースは３０℃で記録した。
【図３】図３Ａ、図３Ｂ、図３Ｃ及び図３Ｄは、３０℃での一連のボルタモグラムであり、本明細書で開示の有機ケイ素−及びイミド含有電解質の性能を対応するカーボネート含有電解質と比較している。完全な詳細については本文を参照のこと。
【図４】図４Ａ、図４Ｂ、図４Ｃ及び図４Ｄは、５０℃での一連のボルタモグラムであり、本明細書で開示の有機ケイ素−及びイミド含有電解質の性能を対応するカーボネート含有電解質と比較している。完全な詳細については本文を参照のこと。
【図５】１．５ｍｍのＡｌ作用電極を備えた慣用の３電極セルを使用した１ＭのＬｉＴＦＳＩ＋ＥＣ／ＥＭＣ電解質及び１ＭのＬｉＴＦＳＩ／Ｆ１Ｓ３ＭＮ電解質についての５０℃での一連のサイクリックボルタモグラムである。１０サイクルを記録する。
【図６】図６Ａ、図６Ｂ及び図６Ｃは、図５に記載の装置を使用した３０℃での一連のボルタモグラムであり、本明細書で開示の有機ケイ素−、カーボネート−及びイミド含有電解質の性能をカーボネート添加剤だけを含有する（すなわち、イミド添加剤なし）対応する電解質と比較している。完全な詳細については本文を参照のこと。
【図７】図７Ａ、図７Ｂ及び図７Ｃは、図５に記載の装置を使用した５０℃での一連のボルタモグラムであり、本明細書で開示の有機ケイ素−、カーボネート−及びイミド含有電解質の性能をカーボネート添加剤だけを含有する（すなわち、イミド添加剤なし）対応する電解質と比較している。完全な詳細については本文を参照のこと。
【図８】様々な電解質の存在下、脱リチウム化された市販のニッケル−コバルト−アルミニウム（「ＮＣＡ」）カソード材料を使用した示差走査熱量測定（「ＤＳＣ」）分析の結果を示す。全詳細については本文を参照のこと。
【図９】図９Ａ及び９Ｂは、様々な電解質の存在下、脱リチウム化された市販のニッケルマンガンコバルト（「ＮＭＣ」）カソード材料（具体的にはＮＭＣ「５３２」、すなわちＬｉＮｉ1/2Ｍｎ3/10Ｃｏ1/5Ｏ2である）を使用したＤＳＣ分析の一連の結果を示す。
【図１０】ＯＳ３電解質及びＮＭＣカソードと組み合わせた０．１ＭのＬｉＴＦＳＩを他の電解質組成物と比較した別のＤＳＣ分析である。このトレースは重要である。ＯＳ３及びＬｉＴＦＳＩの組み合わせが、ＬｉＴＦＳＩ濃度０．１〜１．０ＭでのＮＭＣでのＤＳＣ試験において相乗効果を有することを示すからである。これらの組成物は２５０℃を大きく超えた温度でも安定したままである。
【図１１】ＮＭＣ／グラファイト電極を備えたコインセルで測定したイミド含有ＯＳ３電解質対慣用のカーボネート含有電解質の７０℃でのサイクル安定性を示すトレースである。
【図１２】
【化１】
0006728148.tif 000002
（Ｆ１Ｓ3ＭＮ）電解質（単独及び２０％ＥＣとの組み合わせ）の７０℃でのサイクル安定性を示すトレースであり、ＬｉＴＦＳＩ又はＬｉＰＦ6を塩として使用している。測定は、リン酸鉄リチウム／グラファイト電極を備えたコインセルにおいて、１Ｃ充電／２Ｃ放電、３．８Ｖから２．５Ｖ、３００サイクルで行った。
【図１３】
【化２】
0006728148.tif 000003
（Ｆ１Ｓ3Ｍ２）電解質（単独及び２０％ＥＣとの組み合わせ）の７０℃でのサイクル安定性を示すトレースであり、ＬｉＴＦＳＩ又はＬｉＰＦ6を塩として使用している。測定は、リン酸鉄リチウム／グラファイト電極を備えたコインセルにおいて、１Ｃ充電／２Ｃ放電、３．８Ｖから２．５Ｖ、３００サイクルで行った。
【発明を実施するための形態】
【０００５】
本明細書で開示するのは、少なくとも１種の有機ケイ素化合物及び少なくとも１種のイミド含有化合物、典型的にはイミド塩を含む電解質組成物である。これらの組成物は予期せず上昇した熱安定性を示す。その多くは７０℃を超えた、１００℃を超えた、１５０℃を超えた、２００℃を超えた、２５０℃さえも超えた温度で動作する。
【０００６】
本明細書で開示するのは、数ある他の用途の中でもとりわけ、電気化学デバイスにおいて電解質溶媒として使用するための有機ケイ素（ＯＳ）化合物である。概して、ＯＳ化合物は環境に優しく、不燃性で高温耐性の材料である。こういった特徴がＯＳ材料を、エネルギー貯蔵デバイスにおける電解質溶媒、バインダ及びコーティングとしての使用によく適したものにしている。ＯＳ系の電解質は、一次及び充電式バッテリを含めた全てのリチウム（Ｌｉ）系電気化学系（すなわち、リチウムイオン、リチウム空気）及びキャパシタ（すなわち、スーパー／ウルトラキャパシタ）に適合する。ＯＳ系電解質をリチウムバッテリに取り入れる過程でのセルのデザインにおける変更は限られたものであり、これらの電解質は既存の製造工程及び設備での生産作業に組み入れることができる。
【０００７】
本明細書に記載のＯＳ含有電解質は、伝統的なリチウムイオンバッテリ中のカーボネート系溶媒系に代わる液状電解質溶媒として使用できる。このＯＳ系溶媒によりリチウムイオンバッテリの性能及び酷使に対する耐性は大幅に改善され、改善点にはより長い寿命にわたって高温での熱安定性が向上すること、電解質引火点が上昇して安全性が改善されること、電圧安定性が向上するため高電圧カソード材料の使用及びより高いエネルギー密度の達成が可能になること、電気駆動車及び供給網での電気貯蔵用途で使用する大型リチウムバッテリの要件と一致する低いバッテリ故障率並びに現行のデザインで採用し易くするための、リチウムイオンバッテリで現在使用されている材料との適合性が含まれる。電気二重層キャパシタ（ＥＤＬＣ）デバイスもＯＳ系電解質で機能すると実証されている。工業、軍事及び消費者向け製品デバイスにおける特定用途の要件を満たすように、本明細書に記載のＯＳ化合物をＯＳ系電解質ブレンド物において使用できる。
【０００８】
本明細書で特に開示するのは以下である。
１．組み合わせて、有機ケイ素化合物及びイミド塩を含み、且つＬｉＰＦ6を含んでもよい電解質組成物であって、
Ｌｉ／Ｌｉ+電極に対してアルミニウムを含むカソード集電体を使用し、約３Ｖから約５Ｖの範囲の複数回のサイクルでのサイクリックボルタンメトリに供する場合、第２及びその後のサイクルについて約０．１０ｍＡ／ｃｍ2以下の酸化腐食電流を示す、該電解質組成物。
【０００９】
２．有機ケイ素化合物は式Ｉ又は式ＩＩ：
【化３】
0006728148.tif 000004
式Ｉ
【化４】
0006728148.tif 000005
式ＩＩ
から成る群から選択され、
Ｒ1、Ｒ2及びＲ3は同一又は異なり且つ独立してＣ1〜Ｃ6直鎖又は分岐アルキル及びハロゲンから成る群から選択され、
「スペーサ」はＣ1〜Ｃ6直鎖又は分岐アルキレン、アルケニレン又はアルキニレンから成る群から選択され、あるいは「スペーサ」は存在せず、ただし「スペーサ」が存在しない場合、Ｙは存在し、
Ｙは存在しないか、又は−（Ｏ−ＣＨ2−ＣＨ2）n−及び
【化５】
0006728148.tif 000006
から成る群から選択され、
各下付き文字「ｎ」は同一又は異なり且つ１〜１５の整数であり、下付き文字「ｘ」は１〜１５の整数であり、各Ｒ4は同一又は異なり且つシアノ（−ＣＮ）、シアネート（−ＯＣＮ）、イソシアネート（−ＮＣＯ）、チオシアネート（−ＳＣＮ）及びイソチオシアネート（−ＮＣＳ）から成る群から選択される、請求項１に記載の電解質組成物。
【００１０】
３．有機ケイ素化合物は式Ｉに示す構造を有する、請求項２に記載の電解質組成物。
【００１１】
４．有機ケイ素化合物は式ＩＩに示す構造を有する、請求項２に記載の電解質組成物。
【００１２】
５．イミド塩はビス（トリフルオロメタン）スルホンアミド（ＴＦＳＩ）アニオンを含む、請求項２に記載の電解質組成物。
【００１３】
６．リチウムビス（オキサラト）ボレート（ＬｉＢＯＢ）又はＬｉＰＦ6をさらに含む、請求項５に記載の電解質組成物。
【００１４】
７．カーボネートをさらに含む、請求項６に記載の電解質組成物。
【００１５】
８．カーボネートは、エチレンカーボネート（ＥＣ）、ジメチルカーボネート（ＤＭＣ）、ジエチルカーボネート（ＤＥＣ）、エチルメチルカーボネート（ＥＭＣ）、プロピレンカーボネート（ＰＣ）及びフルオロエチレンカーボネート（ＦＥＣ）から成る群から選択される、請求項７に記載の電解質組成物。
【００１６】
９．ＬｉＢＯＢを含む、請求項７に記載の電解質組成物。
【００１７】
１０．有機ケイ素化合物は式Ｉ又は式ＩＩ：
【化６】
0006728148.tif 000007
式Ｉ
【化７】
0006728148.tif 000008
式ＩＩ
から成る群から選択され、
Ｒ1、Ｒ2及びＲ3は同一又は異なり且つ独立してＣ1〜Ｃ6直鎖又は分岐アルキル及びハロゲンから成る群から選択され、
「スペーサ」はＣ1〜Ｃ6直鎖又は分岐アルキレン、アルケニレン又はアルキニレンから成る群から選択され、あるいは「スペーサ」は存在せず、ただし「スペーサ」が存在しない場合、Ｙは存在し、
Ｙは存在しないか、又は−（Ｏ−ＣＨ2−ＣＨ2）n−及び
【化８】
0006728148.tif 000009
から成る群から選択され、
各下付き文字「ｎ」は同一又は異なり且つ１〜１５の整数であり、下付き文字「ｘ」は１〜１５の整数であり、各Ｒ4は同一又は異なり且つシアノ（−ＣＮ）、シアネート（−ＯＣＮ）、イソシアネート（−ＮＣＯ）、チオシアネート（−ＳＣＮ）及びイソチオシアネート（−ＮＣＳ）から成る群から選択され、
イミド塩はビス（トリフルオロメタン）スルホンイミドリチウム塩（ＬｉＴＦＳＩ）であり、
リチウムビス（オキサラト）ボレート（ＬｉＢＯＢ）又はＬｉＰＦ6をさらに含み、またカーボネートをさらに含む、請求項１に記載の電解質組成物。
【００１８】
１１．有機ケイ素化合物は式１に示す構造を有する、請求項１０に記載の電解質組成物。
【００１９】
１２．有機ケイ素化合物は式ＩＩに示す構造を有する、請求項１０に記載の電解質組成物。
【００２０】
１３．カーボネートは、エチレンカーボネート（ＥＣ）、ジメチルカーボネート（ＤＭＣ）、ジエチルカーボネート（ＤＥＣ）、エチルメチルカーボネート（ＥＭＣ）、プロピレンカーボネート（ＰＣ）及びフルオロエチレンカーボネート（ＦＥＣ）から成る群から選択される、請求項１０に記載の電解質組成物。
【００２１】
１４．ＬｉＢＯＢをさらに含む、請求項１３に記載の電解質組成物。
【００２２】
１５．イミド塩が不在である有機ケイ素化合物の対応するＤＳＣ応答開始温度より少なくとも５℃高い示差走査熱量測定（ＤＳＣ）応答開始温度を示す、請求項１に記載の電解質組成物。
【００２３】
１６．有機ケイ素化合物は式Ｉ又は式ＩＩ：
【化９】
0006728148.tif 000010
式Ｉ
【化１０】
0006728148.tif 000011
式ＩＩ
から成る群から選択され、
Ｒ1、Ｒ2及びＲ3は同一又は異なり且つ独立してＣ1〜Ｃ6直鎖又は分岐アルキル及びハロゲンから成る群から選択され、
「スペーサ」はＣ1〜Ｃ6直鎖又は分岐アルキレン、アルケニレン又はアルキニレンから成る群から選択され、あるいは「スペーサ」は存在せず、ただし「スペーサ」が存在しない場合、Ｙは存在し、
Ｙは存在しないか、又は−（Ｏ−ＣＨ2−ＣＨ2）n−及び
【化１１】
0006728148.tif 000012
から成る群から選択され、
各下付き文字「ｎ」は同一又は異なり且つ１〜１５の整数であり、下付き文字「ｘ」は１〜１５の整数であり、各Ｒ4は同一又は異なり且つシアノ（−ＣＮ）、シアネート（−ＯＣＮ）、イソシアネート（−ＮＣＯ）、チオシアネート（−ＳＣＮ）及びイソチオシアネート（−ＮＣＳ）から成る群から選択される、請求項１５に記載の電解質組成物。
【００２４】
１７．有機ケイ素化合物は式Ｉに示す構造を有する、請求項１６に記載の電解質組成物。
【００２５】
１８．有機ケイ素化合物は式ＩＩに示す構造を有する、請求項１６に記載の電解質組成物。
【００２６】
１９．イミド塩はビス（トリフルオロメタン）スルホンアミド（ＴＦＳＩ）アニオンを含む、請求項１６に記載の電解質組成物。
【００２７】
２０．リチウムビス（オキサラト）ボレート（ＬｉＢＯＢ）又はＬｉＰＦ6をさらに含む、請求項１９に記載の電解質組成物。
【００２８】
２１．カーボネートをさらに含む、請求項２０に記載の電解質組成物。
【００２９】
２２．カーボネートは、エチレンカーボネート（ＥＣ）、ジメチルカーボネート（ＤＭＣ）、ジエチルカーボネート（ＤＥＣ）、エチルメチルカーボネート（ＥＭＣ）、プロピレンカーボネート（ＰＣ）及びフルオロエチレンカーボネート（ＦＥＣ）から成る群から選択される、請求項２１に記載の電解質組成物。
【００３０】
２３．ＬｉＢＯＢを含む、請求項２２に記載の電解質組成物。
【００３１】
２４．請求項１〜２３のいずれか一項に記載の電解質組成物を含む電気化学デバイス。
【００３２】
本発明の化合物及び電解質調合物の目的及び利点は、以下の詳細な説明及び添付の図面から十二分に明らかとなる。
【００３３】
用語「有機ケイ素化合物」及び省略形「ＯＳ」は同義であり、制限なく、少なくとも１つの炭素原子、水素原子及び少なくとも１つのケイ素原子を含む、電解環境で機能可能な任意の有機化合物を指す。有機ケイ素化合物は追加で（及び任意で）少なくとも１つの酸素原子、少なくとも１つの窒素原子、少なくとも１つのハロゲン原子及び／又は少なくとも１つの硫黄原子も含み得る。用語「有機ケイ素」に明確に含まれるのは、米国特許第８７６５２９５号明細書、第８０７６０３２号明細書、第８０７６０３１号明細書、第８０２７１４８号明細書、第７６９５８６０号明細書、第７５８８８５９号明細書、第７４７３４９１号明細書及び国際公開第２０１３／１６８３６号Ａ１パンフレットで開示の有機ケイ素化合物であり、これらの文献は全て参照により本明細書に援用される。
【００３４】
本明細書においては、用語「ＯＳ３」を使用して式Ｉ、ＩＩ、ＩＩＩ、ＶＩ及びＶ：
【化１２】
0006728148.tif 000013
式Ｉ
【化１３】
0006728148.tif 000014
式ＩＩ
に示す構造を有する任意の化合物を指し、
Ｒ1、Ｒ2及びＲ3は同一又は異なり且つ独立してＣ1〜Ｃ6直鎖又は分岐アルキル及びハロゲンから成る群から選択され、
「スペーサ」は存在しないか、又はＣ1〜Ｃ6直鎖若しくは分岐アルキレン、アルケニレン若しくはアルキニレンから成る群から選択され、ただし「スペーサ」が存在しない場合、Ｙは存在し、
Ｙは存在しないか、又は−（Ｏ−ＣＨ2−ＣＨ2）n−及び
【化１４】
0006728148.tif 000015
から成る群から選択され、各下付き文字「ｎ」は同一又は異なり且つ１〜１５の整数であり、下付き文字「ｘ」は１〜１５の整数であり、各Ｒ4は同一又は異なり且つシアノ（−ＣＮ）、シアネート（−ＯＣＮ）、イソシアネート（−ＮＣＯ）、チオシアネート（−ＳＣＮ）及びイソチオシアネート（−ＮＣＳ）から成る群から選択される。
【００３５】
本明細書では、「スペーサ」が存在し、Ｙが−（Ｏ−ＣＨ2−ＣＨ2）n−である式Ｉの化合物も特に開示する。加えて、本明細書では、「スペーサ」が存在し、Ｙが
【化１５】
0006728148.tif 000016
である化合物も特に開示する。加えて、本明細書では、「スペーサ」が不在であり、Ｙが−（Ｏ−ＣＨ2−ＣＨ2）n−である化合物を開示する。
【００３６】
本明細書では、式ＩＩＩ、ＩＶ及びＶ：
【化１６】
0006728148.tif 000017
式ＩＩＩ、
【化１７】
0006728148.tif 000018
式ＩＶ、
及び
【化１８】
0006728148.tif 000019
式Ｖ
のいずれかで示す構造を有する化合物も開示し、
Ｒ1、Ｒ2及びＲ3は同一又は異なり且つ独立してＣ1〜Ｃ6直鎖又は分岐アルキル及びハロゲンから成る群から選択され、「スペーサ」はＣ1〜Ｃ6直鎖又は分岐アルキレン、アルケニレン又はアルキニレンであり、各Ｒ4は同一又は異なり且つシアノ（−ＣＮ）、シアネート（−ＯＣＮ）、イソシアネート（−ＮＣＯ）、チオシアネート（−ＳＣＮ）及びイソチオシアネート（−ＮＣＳ）から成る群から選択され、各下付き文字「ｎ」は同一又は異なり且つ１〜１５の整数であり、「ｘ」は１〜１５の整数である。本発明には、本明細書に記載の式Ｉ〜Ｖの化合物の１種以上を塩、好ましくはリチウム含有塩と組み合わせて含む電解質組成物も含まれる。
【００３７】
Ｒ1、Ｒ2及びＲ3は任意でＣ1〜Ｃ3アルキル、クロロ及びフルオロから成る群から選択し得て、Ｒ4は任意でシアノになり得る。
【００３８】
本発明の化合物が式ＩＩを含む場合、Ｒ1及びＲ3は任意でＣ1〜Ｃ3アルキル（又は単純にメチル）、クロロ及びフルオロから成る群から選択し得る。各「ｎ」は任意で且つ独立して１〜５の整数である。Ｒ4は任意でシアノになり得る。
【００３９】
本発明の化合物が式ＩＩＩ〜Ｖのいずれかを含む場合、Ｒ1、Ｒ2及びＲ3は任意でＣ1〜Ｃ3アルキル、クロロ及びフルオロから成る群から選択し得る。式ＩＩＩ〜Ｖの化合物の幾つかのバージョンにおいて、Ｒ1、Ｒ2及びＲ3の少なくとも１つはハロゲンであり、式ＩＩＩ〜Ｖの化合物の他のバージョンにおいて、Ｒ1、Ｒ2及びＲ3の少なくとも２つはハロゲンである。「スペーサ」は任意でＣ2〜Ｃ4直鎖又は分岐アルキレンになり得る。Ｒ4は任意でシアノになり得る。
【００４０】
本発明の化合物が式ＩＩＩ〜Ｖのいずれかを含む場合、Ｒ1、Ｒ2及びＲ3は任意でＣ1〜Ｃ3アルキル、クロロ及びフルオロから成る群から選択し得る。式Ｉ〜Ｖの化合物の幾つかのバージョンにおいて、Ｒ1、Ｒ2及びＲ3の少なくとも１つはハロゲンであり、式Ｉ〜Ｖの化合物の他のバージョンにおいて、Ｒ1、Ｒ2及びＲ3の少なくとも２つはハロゲンである。「スペーサ」は任意でＣ2〜Ｃ4直鎖又は分岐アルキレンになり得る。Ｒ4は任意でシアノになり得る。式ＩＩの化合物の特定のバージョンにおいて、「ｘ」は任意で１〜４になり得る。
【００４１】
本発明の化合物の全てのバージョンにおいて、「ハロゲン」はフルオロ、クロロ、ブロモ及びヨードを含む。フルオロ及びクロロは好ましいハロゲン置換基である。用語「リチウム含有塩」には明確に、以下に限定するものではないが、ＬｉＣｌＯ4、ＬｉＢＦ4、ＬｉＡｓＦ6、ＬｉＰＦ6、ＬｉＣＦ3ＳＯ3、Ｌｉ（ＣＦ3ＳＯ2）2Ｎ、Ｌｉ（ＣＦ3ＳＯ2）3Ｃ、ＬｉＮ（ＳＯ2Ｃ2Ｆ5）2、リチウムアルキルフルオロホスフェート及びリチウムビス（キラト（ｃｈｅｌａｔｏ））ボレートが含まれる。
【００４２】
用語「カーボネート」とは、制限なく、少なくとも１つのＣＯ3（すなわち、Ｏ−Ｃ（＝Ｏ）−Ｏ）部分を含む任意の化合物のことであり、有機カーボネート、環状カーボネート等が含まれる。
【００４３】
本明細書では、上で開示の化合物及びそのような化合物のそれぞれ又は組み合わせ全てを総称的に「ＯＳ」化合物と称する。
【００４４】
本明細書では、これまでの段落に記載された１種以上のＯＳ化合物をイミドと組み合わせて含む電解質組成物も開示する。本明細書では、そのような電解質組成物を含む電気化学デバイスも開示する。本明細書で開示の化合物は、ありとあらゆる種類の電荷貯蔵デバイス（例えば、セル、バッテリ、キャパシタ等）で使用するための電解質の調合に極めて有用である。
【００４５】
明細書全体を通して、様々な有機ケイ素化合物をより簡単に記載するのに多数の省略した略語を用いる。以下の約束事を用いる。
【００４６】
ｎＮＤｎＮ化合物は一般式：
【化１９】
0006728148.tif 000020
を有し、Ｒ1及びＲ3は同一又は異なり且つ独立してＣ1〜Ｃ6アルキルから成る群から選択され、各Ｒ2は同一又は異なり且つ独立してシアノ（−ＣＮ）、シアネート（−ＯＣＮ）、イソシアネート（−ＮＣＯ）、チオシアネート（−ＳＣＮ）及びイソチオシアネート（−ＮＣＳ）から成る群から選択され、２つの下付き文字「ｎ」は同一又は異なり且つ独立して１〜１５である整数である。したがって、例えば、１ＮＤ１Ｎは、Ｒ1及びＲ3がメチル（すなわち、Ｃ1）であり両方の下付き文字「ｎ」が１である化合物である。
【００４７】
ＦｎＳnＭＮ化合物は一般式：
【化２０】
0006728148.tif 000021
を有し、Ｒ1、Ｒ2及びＲ3は同一又は異なり且つ独立してＣ1〜Ｃ6アルキル（好ましくは、メチル）及びハロゲン（好ましくは、Ｆ）から成る群から選択され、「スペーサ」はＣ１〜Ｃ６直鎖又は分岐二価炭化水素（すなわち、アルキレン、アルケニレン、アルキニレン）であり、Ｒ4はシアノ（−ＣＮ）、シアネート（−ＯＣＮ）、イソシアネート（−ＮＣＯ）、チオシアネート（−ＳＣＮ）及びイソチオシアネート（−ＮＣＳ）から成る群から選択される。ＳｎＭＮと称される化合物は同じ構造を有し、Ｒ1、Ｒ2及びＲ3は同一又は異なり且つ独立してＣ1〜Ｃ6アルキル（好ましくは、メチル）から成る群から選択される。
【００４８】
本明細書で開示の関連化合物は構造：
【化２１】
0006728148.tif 000022
を有し、Ｒ1、Ｒ2及びＲ3は同一又は異なり且つ独立してＣ1〜Ｃ6アルキル（好ましくは、メチル）及びハロゲン（好ましくは、Ｆ）から成る群から選択され、「スペーサ」はＣ１〜Ｃ６直鎖又は分岐二価炭化水素（すなわち、アルキレン、アルケニレン、アルキニレン）であり、Ｒ4はシアノ（−ＣＮ）、シアネート（−ＯＣＮ）、イソシアネート（−ＮＣＯ）、チオシアネート（−ＳＣＮ）及びイソチオシアネート（−ＮＣＳ）から成る群から選択され、「ｘ」は１〜１５、好ましくは１〜４の整数である。
【００４９】
本明細書で開示の化合物は多数の異なる経路で生成できる。化合物の生成に用いることができる一般的なアプローチは以下の通りである。
【化２２】
0006728148.tif 000023
様々なＲ基は本明細書において定義した通りである。「ｎ」は正の整数である。
【００５０】
本明細書で開示の化合物は以下のアプローチでも生成できる。
【化２３】
0006728148.tif 000024
【００５１】
本明細書で開示の化合物は、以下の反応スキームを含めた多数の特定の経路でも生成される。
【化２４】
0006728148.tif 000025
及び
【化２５】
0006728148.tif 000026
及び
【化２６】
0006728148.tif 000027
及び
【化２７】
0006728148.tif 000028
及び
【化２８】
0006728148.tif 000029
及び
【化２９】
0006728148.tif 000030
及び
【化３０】
0006728148.tif 000031
（Ｒ4は上で定義した通りである）及び
【化３１】
0006728148.tif 000032
【００５２】
本明細書において、「イミド」は窒素原子に結合した２つのアシル基を含む化合物と定義され、すなわち：
【化３２】
0006728148.tif 000033
であり、Ｒ1、Ｒ2及びＲ3は同一又は異なり且つ極めて多種多様な原子になり得て、水素、ハロゲン、金属、脂肪族基（置換又は非置換、直鎖、分岐又は環状）、アリール基（置換又は非置換）、カーボネート、環状カーボネート等が含まれる。Ｒ1は不在にもなり得て、この場合、中心の窒素原子は負の電荷を有し且つ塩を形成できる。「ｘ」は少なくとも１つのアシル基をサポートする任意の原子であり、例えば炭素（炭素原子１つあたり１つのアシル基しかサポートしない）又は硫黄であり、硫黄は硫黄原子１つあたり２つのアシル基をサポートできる（すなわち、Ｘ及びその付随アシル部分はスルホン基を規定する）。
【００５３】
「イミド塩」は、本明細書で定義した「イミド」を含有する任意の塩である。この文脈での使用において、「塩」は、酸の塩基との反応で生じる化学化合物というその慣用的な意味を有する。本発明の電解質組成物で使用できる例示的なイミド塩には、リチウムビス（トリフルオロメタンスルホニル）イミド（ＬｉＴＦＳＩ）（すなわち、ビス（トリフルオロメタン）スルホンイミドリチウム塩、Ｓｉｇｍａ−Ａｌｄｒｉｃｈカタログ番号４４９５０４）が含まれる。ＬｉＴＦＳＩは、幾つかの国際的なサプライヤにより供給される市販品である。
【化３３】
0006728148.tif 000034
【００５４】
ＴＦＳＩアニオンは他にも多数のイミド塩を形成し、これらは明確に、「イオン液体」と称されることもあるイミド塩を含め、用語「イミド塩」の範囲内に含まれ、以下を含む。
テトラブチルアンモニウムビス−トリフルオロメタンスルホンイミデート（Ｆｌｕｋａカタログ番号８６８３８）
【化３４】
0006728148.tif 000035
１−エチル−３−メチルイミダゾリウムビス（トリフルオロメチルスルホニル）イミド（Ｆｌｕｋａカタログ番号１１２９１）
【化３５】
0006728148.tif 000036
ジエチルメチル（２−メトキシエチル）アンモニウムビス（トリフルオロメチルスルホニル）イミド（Ｓｉｇｍａ−Ａｌｄｒｉｃｈカタログ番号７２７６７９）
【化３６】
0006728148.tif 000037
メチル−トリオクチルアンモニウムビス（トリフルオロメチルスルホニル）イミド（Ｆｌｕｋａカタログ番号００７９７）
【化３７】
0006728148.tif 000038
トリエチルスルホニウムビス（トリフルオロメチルスルホニル）イミド（Ｆｌｕｋａカタログ番号８７４８）
【化３８】
0006728148.tif 000039
【００５５】
本発明で使用できるイミド塩の追加の例は科学文献に記載されている。例えば、Ｊ．Ｐｈｙｓ．Ｃｈｅｍ．Ｂ２００５，１０９，２１５７６−２１５８５を参照のこと。この文献には、以下の構造：
【化３９】
0006728148.tif 000040
を有するイミド塩が記載されている。Ｊ．Ｐｈｙｓ．Ｃｈｅｍ．Ｂ２００７，１１１，４８１９−４８２９も参照のこと。
【００５６】
構造的に関連したイミド塩も、Ｃｈｅｍ．Ｃｏｍｍｕｎ．，２０１１，４７，１１９６９−１１９７１に記載されている。
【化４０】
0006728148.tif 000041
【００５７】
さらなるイミド塩はＩｏｎｉｃｓ（２０１４）２０：１２０７−１２１５に記載されており、本明細書で開示及び請求の組成物で使用し得て、
【化４１】
0006728148.tif 000042
を含む。
【００５８】
「ＬｉＢＯＢ」とは、リチウムビス（オキサラト）ボレートのことである。
【化４２】
0006728148.tif 000043
【００５９】
明記されるか否かに関わらず、本明細書に記載の要素及び方法ステップは任意の組み合合わせで用いることができる。
【００６０】
そうではないと明記されない限り又は組み合わせに言及した際の文脈から反対であるとはっきりと含意されない限り、本明細書における方法ステップの組み合わせは全て任意の順序で行うことができる。
【００６１】
本明細書において、要旨から明らかにそうではない場合を除いて、単数形は複数の指示物を含む。
【００６２】
本明細書における数値範囲には、具体的に開示されているか否かに関わらず、その範囲に含まれる全ての数字及び数字の部分集合が含まれるものとする。さらに、これらの数値範囲は、その範囲内の任意の数字又は数字の部分集合を対象とした請求項をサポートすると解釈される。例えば、１〜１０と開示した場合、２〜８、３〜７、５〜６、１〜９、３．６〜４．６、３．５〜９．９等の範囲をサポートすると解釈される。
【００６３】
本明細書で開示の化合物及び組成物は本明細書に図示及び記載のパーツの特定の構成及び配置に限定されず、請求項の範囲内となるようなその改変された形態をも含むと理解される。
【００６４】
開示の電解質組成物で使用できる種類の有機ケイ素化合物は、炭素−窒素二重又は三重結合を含む１種以上の末端置換基の形態の共通する構造的特徴、例えばシアノ（Ｒ−Ｃ≡Ｎ）、シアネート（Ｒ−Ｏ−Ｃ≡Ｎ）、イソシアネート（Ｒ−Ｎ＝Ｃ＝Ｏ）、チオシアネート（Ｒ−Ｓ−Ｃ≡Ｎ）及び／又はイソチオシアネート（Ｒ−Ｎ＝Ｃ＝Ｓ）を有する有機ケイ素化合物である。好ましい化合物に含まれるのは、以下の構造体である。
【化４３】
0006728148.tif 000044
0006728148.tif 000045
【００６５】
本発明の電解質において特に注目すべきことは、ＯＳ化合物をイミド化合物全般（リチウム含有イミド塩）、特にはＬｉＴＦＳＩと調合した場合の、追加のカーボネート添加剤の存在下及び不在下の両方での、全く予期せぬ相乗作用である。イミド塩と混合したＯＳ化合物を含む電解質組成物は、予期せず改善された電気化学的及び熱的性質を示す。したがって、本明細書で開示するのは、ＯＳ化合物をイミドと組み合わせて含む改善された電解質である。
【００６６】
ここで図面を参照するが、イミド塩は、ＯＳ化合物とブレンドすると、カーボネート添加剤とだけ組み合わせたＯＳ化合物から成る電解質より低いアルミニウム酸化電位を有する電解質組成物をもたらすことが判明している。後述するように、ＯＳ化合物とＬｉＴＦＳＩとの組み合わせは、ＮＭＣ＋ＬｉＴＦＳＩ、ＯＳ濃度約０．１〜約１．０ＭでのＤＳＣ試験で相乗効果を示す（この範囲を超える及び下回る濃度は明確に、添付の請求項の範囲内にある）。この結果は、完全なセル及び他の電気化学デバイスにおける、酷使に対する改善された耐性についての基本的な性質を示す。イミド塩は過去にもリチウムイオンバッテリで使用されたことがある。しかしながら、カーボネートだけの電解質と共に使用した場合の著しいアルミニウム腐食及び高電圧での電気化学的ブレークダウンから、その使用には限界があった。本明細書に記載の電解質、すなわちイミド塩と組み合わせたＯＳ化合物は、イミド塩含有電解質による、リチウムイオンバッテリ及び他の電気化学デバイスにおける大きく改善された熱及び電気化学的安定性の達成を可能にする。
【００６７】
図１は、本明細書で開示の電解質組成物が示す上昇したＡｌ酸化電位を示す。図１は、様々な有機ケイ素電解質組成物について電流（ｍＡ／ｃｍ2）対電位Ｅwe／Ｖを記録した一連のトレースを示す。トレースは、慣用の３電極構成において１．５ｍｍのＡｌ作用電極（「ｗｅ」）を使用して生成した（本明細書で提示したサイクリックボルタンメトリデータは全てこの同じ１．５ｍｍのＡｌ作用電極を使用して収集した）。試験した電解質組成物には、カーボネート添加剤及びＬｉＴＦＳＩ及びＬｉＰＦ6と組み合わせたＯＳ化合物が含まれる。図１において特に関連しているのは、試験した組成物で見られた最も低いＡｌ腐食が０．２５ＭのＬｉＴＦＳＩ及びＯＳについてであったことである。加えて、ＯＳ＋ＬｉＴＦＳＩは、カーボネート＋ＬｉＴＦＳＩ塩、ＬｉＴＦＳＩ＋ＬｉＰＦ6塩とブレンドしたカーボネートだけから成る組成物より低い腐食度を有した。試験した様々な電解質組成物を表１．１にまとめる。得られた酸化電圧を表１．２に示す。表１．３は、試験した様々な電解質組成物を試験結果を提示した図とマッチさせている。
【００６８】
【表１】
0006728148.tif 000046
【００６９】
【表２】
0006728148.tif 000047
【００７０】
【表３】
0006728148.tif 000048
0006728148.tif 000049
【００７１】
図２Ａ及び２Ｂは、ＬｉＴＦＳＩと組み合わせたＯＳ３を含む電解質組成物がＡｌと安定であり且つ酸化孔食（カーボネート／ＯＳ電解質で起きる問題点である）を起こさないことを示す。図２Ａは３０℃でのサイクリックボルタモグラムトレースであり、図１の３電極構成（１．５ｍｍのＡｌ作用電極）を使用し、電解質組成物は１ＭのＬｉＴＦＳＩ及びＥＣ／ＥＭＣを含む。トレースは第１０サイクルを記録する。図２Ｂは、様々な有機ケイ素電解質組成物対Ａｌ作用電極について電流（ｍＡ／ｃｍ2）対電位Ｅwe／Ｖを記録した一連のトレースを示す（詳細については本文を参照のこと）。トレースは３０℃で記録した。全ての測定を慣用の３電極セルにおける１．５ｍｍのＡｌ作用電極で第１０サイクルについて行った。図２Ａは、１ＭのＬｉＴＦＳＩ＋ＥＣ／ＥＭＣ（３：７ｖ）についての結果を示す。図２Ａは、
１）１ＭのＬｉＴＦＳＩ＋Ｆ１Ｓ3ＭＮ
２）０．２５ＭのＬｉＴＦＳＩ＋０．７５ＭのＬｉＰＦ6＋ＥＣ／ＥＭＣ（３／７ｖ）
３）０．２５ＭのＬｉＴＦＳＩ＋０．７５ＭのＬｉＰＦ6＋Ｆ１Ｓ3ＭＮ
についての結果を示す。
【００７２】
図３Ａ、図３Ｂ、図３Ｃ及び図３Ｄは３０℃での一連のボルタモグラムであり、本明細書で開示の有機ケイ素−及びイミド含有電解質の性能を対応するカーボネート含有電解質と比較している。前述の３電極セルをデータの生成に使用した。この一連のグラフは、カーボネートのみ／イミド系と比較して、本明細書で開示のＯＳ３／イミド溶媒系ではアルミニウム酸化が低下することをはっきりと示している。図３Ａは、１ＭのＬｉＴＦＳＩ＋ＥＣ／ＥＭＣ、３：７ｖについての結果を示す。図３Ｂは、１ＭのＬｉＴＦＳＩ＋Ｆ１Ｓ3ＭＮについての結果を示す。図３Ｃは、０．２５ＭのＬｉＴＦＳＩ＋０．７５ＭのＬｉＰＦ6＋ＥＣ／ＥＭＣ、３：７ｖについての結果を示す。図３Ｄは、０．２５ＭのＬｉＴＦＳＩ＋０．７５ＭのＬｉＰＦ6＋Ｆ１Ｓ3ＭＮについての結果を示す。
【００７３】
図４Ａ、４Ｂ、４Ｃ、４Ｄの一連のトレースは図３Ａ、３Ｂ、３Ｃ及び３Ｄのものに対応するが、（３０℃ではなく）５０℃で行われた。図４Ａは、１ＭのＬｉＴＦＳＩ＋ＥＣ／ＥＭＣ、３：７ｖについての結果を示す。図４Ｂは、１ＭのＬｉＴＦＳＩ＋Ｆ１Ｓ3ＭＮについての結果を示す。図４Ｃは、１ＭのＬｉＴＦＳＩ＋ＥＣ／ＥＭＣ（３：７ｖ）の第１サイクルを１ＭのＬｉＴＦＳＩ＋Ｆ１Ｓ3ＭＮについての対応するトレース上に重ねたものを示す。図４Ｄは、第１０サイクルでの図４Ｃと同じトレースを示す。
【００７４】
図５はさらに、ＬｉＴＦＳＩと組み合わせた開示のＯＳ３及びカーボネート電解質を使用した場合の５０℃でのＡｌの酸化安定性を示す。図５は、ＯＳ３電解質がＬｉＴＦＳＩ系中のカーボネートより、特には５０℃ではるかに有利であることをはっきりと示している。図は、１．５ｍｍのＡｌ作用電極を備えた慣用の３電極セルを使用した、１ＭのＬｉＴＦＳＩ＋ＥＣ／ＥＭＣ電解質及び１ＭのＬｉＴＦＳＩ／Ｆ１Ｓ３ＭＮ電解質についての５０℃での重ね合わせたボルタモグラムである。１０サイクルを記録する。
【００７５】
図６Ａ、６Ｂ及び６Ｃは、本明細書で開示の電解質組成物を使用した場合の３０℃でのＡｌの酸化安定性を示す。簡潔に言うと、ＯＳ３化合物をＥＭＣ及びＬｉＴＦＳＩとブレンドした場合、低下したアルミニウム酸化も観察された。第１サイクル中の電流密度はＯＳ３とブレンドしたＥＭＣの量に伴って上昇する。１０サイクル後、電流密度は同じレベルまで低下する。図６Ａは、１ＭのＬｉＴＦＳＩ＋Ｆ１Ｓ3ＭＮについてのトレースである。図６Ｂは、１ＭのＬｉＴＦＳＩ＋Ｆ１Ｓ3ＭＮ／ＥＭＣ（８／２ｖ）についてのトレースである。図６Ｃは、１ＭのＬｉＴＦＳＩ＋Ｆ１Ｓ3ＭＮ／ＥＭＣ（５／５ｖ）についてのトレースである。
【００７６】
図７Ａ、７Ｂ及び７Ｃは図６Ａ、６Ｂ及び６Ｃに示す結果に対応するが、５０℃で行った。図７Ａは、１ＭのＬｉＴＦＳＩ＋Ｆ１Ｓ3ＭＮについてのトレースである。図７Ｂは、１ＭのＬｉＴＦＳＩ＋Ｆ１Ｓ3ＭＮ／ＥＭＣ（８／２ｖ）についてのトレースである。図７Ｃは、１ＭのＬｉＴＦＳＩ＋Ｆ１Ｓ3ＭＮ／ＥＭＣ（５／５ｖ）についてのトレースである。これらの図が証明するように、ＯＳをＥＭＣ及びＬｉＴＦＳＩとブレンドした場合、低下したアルミニウム酸化も観察された。３０℃での結果と同様に、５０℃で、第１サイクル中の電流密度はＯＳ３とブレンドしたＥＭＣの量に伴って上昇する。１０サイクル後、電流密度は同じレベルまで低下する。
【００７７】
本明細書で開示の電解質組成物は、予期せぬ改善された熱安定性も示す。様々な例示的な組成物の熱安定性を示差走査熱量測定（ＤＳＣ）を用いて試験することで高温に対するロバスト性を評価した。
【００７８】
例えば図８はＤＳＣ熱安全性評価である。本明細書に記載の様々な電解質組成物の存在下、脱リチウム化されたＮＣＡカソード材料を評価した。ＯＳ３とＬｉＴＦＳＩとの組み合わせは、０．２５ＭのＬｉＴＦＳＩ濃度でのＮＣＡでのＤＳＣ試験において相乗的な改善を示した。以下の調合物を試験した：ＥＣ／ＥＭＣ（３／７ｖ）電解質＋０．２５ＭのＬｉＴＦＳＩ＋０．７５ＭのＬｉＰＦ6（１）、１ＭのＬｉＰＦ6（２）、ＯＳ３／ＥＣ／ＥＭＣ（２／２／６ｖ）電解質＋０．２５ＭのＬｉＴＦＳＩ＋０．７５ＭのＬｉＰＦ6（３）、１ＭのＬｉＰＦ6（４）、ＯＳ３／ＥＭＣ（１／１ｖ）電解質＋０．２５ＭのＬｉＴＦＳＩ＋０．７５ＭのＬｉＰＦ6（５）、１ＭのＬｉＰＦ6（６）、ＯＳ３／ＥＣ（８／２ｖ）電解質＋０．２５ＭのＬｉＴＦＳＩ＋０．７５ＭのＬｉＰＦ6（７）、１ＭのＬｉＰＦ6（８）。
【００７９】
図９Ａ及び９Ｂは、様々な電解質の存在下での脱リチウム化されたＮＭＣ（５３２）カソード材料を使用したＤＳＣ熱安全性モデリングを示す。完全な詳細については図それ自体を参照のこと。ＯＳ３とＬｉＴＦＳＩとの組み合わせは、ＬｉＴＦＳＩ濃度約０．１〜約１．０ＭでのＮＭＣでのＤＳＣ試験において熱安定性の相乗的な改善を示す。
【００８０】
図１０は別のＤＳＣ分析であり、ＯＳ３電解質及びＮＭＣカソードと組み合わせた０．１ＭのＬｉＴＦＳＩを他の電解質組成物と比較している。このトレースは重要である。ＯＳ３及びＬｉＴＦＳＩの組み合わせが、ＬｉＴＦＳＩ濃度０．１〜１．０ＭでのＮＭＣでのＤＳＣ試験において相乗効果を有することを示すからである。
【００８１】
全体として、イミドと組み合わせたＯＳ電解質でのＤＳＣ実験は、エネルギー充電した（脱リチウム化）カソードの存在下、強化された熱安定性を示す。予備的なＤＳＣ実験（データは示さず）を、充電したＮＭＣ及びＮＣＡカソード材料で行っている。ＯＳ系電解質＋ＬｉＴＦＳＩをＬｉＰＦ6、ＯＳ３＋ＬｉＰＦ6及びカーボネート＋ＬｉＴＦＳＩでのカーボネートベースラインと比較した場合、発熱開始温度における著しい改善が達成された。
【００８２】
ＤＳＣデータは、ＯＳ溶媒系電解質とイミド塩全般、特にはＬｉＴＦＳＩとの間での明瞭な相乗作用をはっきりと示している。酷使に対する耐性を試験するＤＳＣで認められた基本的な利点は、完全なセル構成での安全性及び酷使に関わる利点であると言い換えることができる。１ＭのＬｉＴＦＳＩ及び０．２５ＭのＬｉＴＦＳＩ＋０．７５ＭのＬｉＰＦ6塩調合物の両方が、ＯＳ及びブレンドしたＯＳ／カーボネート溶媒と、全ての他の変化形より高い発熱開始温度を示した。一部の調合物に関しては、総熱出力も低かった。電解質組成物をＯＳ電解質中の限られた量（０．１Ｍ）のＬｉＴＦＳＩ塩で調合しても系の反応性への影響は大きく、カーボネート電解質より安全上の利点が得られる。ＮＭＣ／グラファイト電極を備えたコインセルで測定したイミド含有ＯＳ３電解質対慣用のカーボネート含有電解質の７０℃でのサイクル安定性を示すトレースである図１１を特に参照のこと。図１１に示すように、０．１ＭのＬｉＴＦＳＩを含有する電解質は優れた高温サイクル性能を有する。
【００８３】
図１２及び１３は同様に、イミド、例えばＬｉＴＦＳＩ又はリチウム化合物、例えばＬｉＰＦ6と組み合わせてＯＳ３化合物を含む電解質組成物は７０℃での３００充電／放電サイクル（３．８Ｖから２．５Ｖ）にわたって見事に機能することを示す。これは、慣用の電解質組成物と比較すると、この温度での際立った予期せぬ良好な性能である。
本発明のまた別の態様は、以下のとおりであってもよい。
〔１〕組み合わせて、有機ケイ素化合物及びイミド塩を含み、且つＬｉＰＦ6を含んでもよい電解質組成物であって、
Ｌｉ／Ｌｉ+電極に対してアルミニウムを含むカソード集電体を使用し、約３Ｖから約５Ｖの範囲の複数回のサイクルでのサイクリックボルタンメトリに供する場合、第２及びその後のサイクルについて約０．１０ｍＡ／ｃｍ2以下の酸化腐食電流を示す、該電解質組成物。
〔２〕前記有機ケイ素化合物が式Ｉ又は式ＩＩ：
0006728148.tif 000050
0006728148.tif 000051
から成る群から選択され、
Ｒ1、Ｒ2及びＲ3は、同一又は異なり、且つ独立してＣ1〜Ｃ6直鎖又は分岐アルキル及びハロゲンから成る群から選択され、
「スペーサ」は、Ｃ1〜Ｃ6直鎖又は分岐アルキレン、アルケニレン又はアルキニレンから成る群から選択され、あるいは「スペーサ」は存在せず、ただし「スペーサ」が存在しない場合、Ｙは存在し、
Ｙは存在しないか、又は−（Ｏ−ＣＨ2−ＣＨ2）n−及び
0006728148.tif 000052
から成る群から選択され、
各下付き文字「ｎ」は、同一又は異なり、且つ１〜１５の整数であり、下付き文字「ｘ」は１〜１５の整数であり、各Ｒ4は、同一又は異なり、且つシアノ（−ＣＮ）、シアネート（−ＯＣＮ）、イソシアネート（−ＮＣＯ）、チオシアネート（−ＳＣＮ）及びイソチオシアネート（−ＮＣＳ）から成る群から選択される、前記〔１〕に記載の電解質組成物。
〔３〕前記有機ケイ素化合物が式Ｉに示す構造を有する、前記〔２〕に記載の電解質組成物。
〔４〕前記有機ケイ素化合物が式ＩＩに示す構造を有する、前記〔２〕に記載の電解質組成物。
〔５〕前記イミド塩が、ビス（トリフルオロメタン）スルホンアミド（ＴＦＳＩ）アニオンを含む、前記〔２〕に記載の電解質組成物。
〔６〕リチウムビス（オキサラト）ボレート（ＬｉＢＯＢ）又はＬｉＰＦ6をさらに含む、前記〔５〕に記載の電解質組成物。
〔７〕カーボネートをさらに含む、前記〔６〕に記載の電解質組成物。
〔８〕前記カーボネートが、エチレンカーボネート（ＥＣ）、ジメチルカーボネート（ＤＭＣ）、ジエチルカーボネート（ＤＥＣ）、エチルメチルカーボネート（ＥＭＣ）、プロピレンカーボネート（ＰＣ）及びフルオロエチレンカーボネート（ＦＥＣ）から成る群から選択される、前記〔７〕に記載の電解質組成物。
〔９〕ＬｉＢＯＢを含む、前記〔７〕に記載の電解質組成物。
〔１０〕前記有機ケイ素化合物が式Ｉ又は式ＩＩ：
0006728148.tif 000053
0006728148.tif 000054
から成る群から選択され、
Ｒ1、Ｒ2及びＲ3は、同一又は異なり、且つ独立してＣ1〜Ｃ6直鎖又は分岐アルキル及びハロゲンから成る群から選択され、
「スペーサ」は、Ｃ1〜Ｃ6直鎖又は分岐アルキレン、アルケニレン又はアルキニレンから成る群から選択され、あるいは「スペーサ」は存在せず、ただし「スペーサ」が存在しない場合、Ｙは存在し、
Ｙは存在しないか、又は−（Ｏ−ＣＨ2−ＣＨ2）n−及び
0006728148.tif 000055
から成る群から選択され、
各下付き文字「ｎ」は、同一又は異なり、且つ１〜１５の整数であり、下付き文字「ｘ」は１〜１５の整数であり、各Ｒ4は、同一又は異なり、且つシアノ（−ＣＮ）、シアネート（−ＯＣＮ）、イソシアネート（−ＮＣＯ）、チオシアネート（−ＳＣＮ）及びイソチオシアネート（−ＮＣＳ）から成る群から選択され、
前記イミド塩は、ビス（トリフルオロメタン）スルホンイミドリチウム塩（ＬｉＴＦＳＩ）であり、及び
リチウムビス（オキサラト）ボレート（ＬｉＢＯＢ）又はＬｉＰＦ6をさらに含み、且つカーボネートをさらに含む、前記〔１〕に記載の電解質組成物。
〔１１〕前記有機ケイ素化合物が式１に示す構造を有する、前記〔１０〕に記載の電解質組成物。
〔１２〕前記有機ケイ素化合物が式ＩＩに示す構造を有する、前記〔１０〕に記載の電解質組成物。
〔１３〕前記カーボネートが、エチレンカーボネート（ＥＣ）、ジメチルカーボネート（ＤＭＣ）、ジエチルカーボネート（ＤＥＣ）、エチルメチルカーボネート（ＥＭＣ）、プロピレンカーボネート（ＰＣ）及びフルオロエチレンカーボネート（ＦＥＣ）から成る群から選択される、前記〔１０〕に記載の電解質組成物。
〔１４〕ＬｉＢＯＢをさらに含む、前記〔１３〕に記載の電解質組成物。
〔１５〕前記イミド塩を欠く前記有機ケイ素化合物の対応する示差走査熱量測定（ＤＳＣ）応答開始温度より少なくとも５℃高いＤＳＣ応答開始温度を示す、前記〔１〕に記載の電解質組成物。
〔１６〕前記有機ケイ素化合物が式Ｉ又は式ＩＩ：
0006728148.tif 000056
0006728148.tif 000057
から成る群から選択され、
Ｒ1、Ｒ2及びＲ3は、同一又は異なり、且つ独立してＣ1〜Ｃ6直鎖又は分岐アルキル及びハロゲンから成る群から選択され、
「スペーサ」は、Ｃ1〜Ｃ6直鎖又は分岐アルキレン、アルケニレン又はアルキニレンから成る群から選択され、あるいは「スペーサ」は存在せず、ただし「スペーサ」が存在しない場合、Ｙは存在し、
Ｙは存在しないか、又は−（Ｏ−ＣＨ2−ＣＨ2）n−及び
0006728148.tif 000058
から成る群から選択され、
各下付き文字「ｎ」は、同一又は異なり、且つ１〜１５の整数であり、下付き文字「ｘ」は１〜１５の整数であり、各Ｒ4は、同一又は異なり、且つシアノ（−ＣＮ）、シアネート（−ＯＣＮ）、イソシアネート（−ＮＣＯ）、チオシアネート（−ＳＣＮ）及びイソチオシアネート（−ＮＣＳ）から成る群から選択される、前記〔１５〕に記載の電解質組成物。
〔１７〕前記有機ケイ素化合物が式Ｉに示す構造を有する、前記〔１６〕に記載の電解質組成物。
〔１８〕前記有機ケイ素化合物が式ＩＩに示す構造を有する、前記〔１６〕に記載の電解質組成物。
〔１９〕前記イミド塩が、ビス（トリフルオロメタン）スルホンアミド（ＴＦＳＩ）アニオンを含む、前記〔１６〕に記載の電解質組成物。
〔２０〕リチウムビス（オキサラト）ボレート（ＬｉＢＯＢ）又はＬｉＰＦ6をさらに含む、前記〔１９〕に記載の電解質組成物。
〔２１〕カーボネートをさらに含む、前記〔２０〕に記載の電解質組成物。
〔２２〕前記カーボネートが、エチレンカーボネート（ＥＣ）、ジメチルカーボネート（ＤＭＣ）、ジエチルカーボネート（ＤＥＣ）、エチルメチルカーボネート（ＥＭＣ）、プロピレンカーボネート（ＰＣ）及びフルオロエチレンカーボネート（ＦＥＣ）から成る群から選択される、前記〔２１〕に記載の電解質組成物。
〔２３〕ＬｉＢＯＢを含む、前記〔２２〕に記載の電解質組成物。
〔２４〕前記〔１〕〜〔２３〕のいずれか一項に記載の電解質組成物を含む電気化学デバイス。
【図１】
0006728148.tif 000076
【図２Ａ】
0006728148.tif 000077
【図２Ｂ】
0006728148.tif 000078
【図３Ａ】
0006728148.tif 000079
【図３Ｂ】
0006728148.tif 000080
【図３Ｃ】
0006728148.tif 000081
【図３Ｄ】
0006728148.tif 000082
【図４Ａ】
0006728148.tif 000083
【図４Ｂ】
0006728148.tif 000084
【図４Ｃ】
0006728148.tif 000085
【図４Ｄ】
0006728148.tif 000086
【図５】
0006728148.tif 000087
【図６Ａ】
0006728148.tif 000088
【図６Ｂ】
0006728148.tif 000089
【図６Ｃ】
0006728148.tif 000090
【図７Ａ】
0006728148.tif 000091
【図７Ｂ】
0006728148.tif 000092
【図７Ｃ】
0006728148.tif 000093
【図８】
0006728148.tif 000094
【図９Ａ】
0006728148.tif 000095
【図９Ｂ】
0006728148.tif 000096
【図１０】
0006728148.tif 000097
【図１１】
0006728148.tif 000098
【図１２】
0006728148.tif 000099
【図１３】
0006728148.tif 000100